БЕСФОРМАЛЬДЕГИДНАЯ КОМПОЗИЦИЯ СВЯЗУЮЩЕГО ДЛЯ МИНЕРАЛЬНЫХ ВОЛОКОН

1. Бесформальдегидная водная композиция связующего, содержащая:
по меньшей мере один моносахарид,
сульфамат аммония или сульфамат щелочного или щелочноземельного металла, гидроксид аммония и/или органическую или неорганическую соль аммония.
2. Композиция связующего по п. 1, где указанный по меньшей мере один моносахарид присутствует в количестве от 80 масс.% до 95% масс., предпочтительно от 80 масс.% до 90 масс.%.
3. Композиция связующего по п. 1, где указанный моносахарид выбран из: глюкозы, фруктозы, галактозы, ксилозы, арабинозы, рибозы, ликсозы, маннозы и рамнозы, предпочтительно из глюкозы и фруктозы.
4. Композиция связующего по п. 1, содержащая по меньшей мере два моносахарида, предпочтительно глюкозу и фруктозу.
5. Композиция связующего по п. 1, где указанный гидроксид аммония и/или органическая или неорганическая соль аммония присутствует в количестве по меньшей мере 2% масс., предпочтительно от 2 до 10% масс.
6. Композиция связующего по п. 1, где указанная органическая соль аммония представляет собой соль кислоты, выбранной из: лимонной кислоты, винной кислоты, гликолевой кислоты, яблочной кислоты и молочной кислоты.
7. Композиция связующего по п. 1, где указанная неорганическая соль аммония выбрана из: нитрата аммония, фосфата аммония и сульфата аммония.
8. Композиция связующего по п. 1, где указанный сульфамат аммония или сульфамат щелочного или щелочноземельного металла присутствует в количестве от 1% масс. до 10% масс.
9. Композиция связующего по п.8, содержащая сульфамат аммония в количестве от 1% масс. до 5% масс.
10. Композиция связующего по п. 1, где указанный сульфамат щелочного или щелочноземельного металла выбран из: сульфамата натрия, сульфамата калия или сульфамата кальция.
11. Композиция связующего по любому из пп. 1-10, дополнительно содержащая по меньшей мере один дополнительный ингредиент, выбранный из: мочевины, лигносульфоната аммония (номер CAS 8061-53-8), акрилового компонента, имеющего молекулярную массу от 3000 до 10000, минерального масла, аминосиланов, полисилоксанов и их смесей.
12. Композиция связующего по п. 11, где указанный дополнительный ингредиент представляет собой акриловый компонент, имеющий молекулярную массу от 5000 до 8000 Дальтон.
13. Композиция связующего по п. 12, где указанный акриловый компонент выбран из: термореактивной водной акриловой смолы и поликарбоновой кислоты в смеси с полиолом.
14. Композиция связующего по п. 11, где количество указанного дополнительного ингредиента составляет от 0 до 15%, и предпочтительно не более 10% от общей массы сухой композиции.
15. Композиция связующего по любому из пп. 1-10 или 12, содержащая:
глюкозы
45-50%
фруктозы
35-45%
сульфамата аммония
1-10%
гидроксида аммония
2-10%
по меньшей мере одного акрилового компонента
0-15%
16. Применение водной композиции связующего по любому из пп. 1-15 для получения волокнистого минерального материала.
17. Способ получения волокнистого материала из свободных минеральных волокон, включающий по меньшей мере одну стадию полимеризации композиции связующего по пп.1-15 при температуре по меньшей мере 180°C.
18. Способ получения волокнистого минерального материала по п. 17, включающий стадии:
a. получения свободных волокон из стеклянного или каменного материала;
b. приведения указанных свободных волокон в контакт с водной композицией связующего по пп. 1-15 с получением тем самым агломератов минеральных волокон с композицией связующего по пп. 1-15; и
c. термообработки указанных агломератов при температуре по меньшей мере 180°C.
19. Волокнистый минеральный материал, полученный по способу по пп. 17 или 18.
20. Применение сульфамата аммония в качестве сшивающего и полимеризующего агента в бесформальдегидных водных композициях связующего для минеральных волокон.